(57)【要約】【課題】一定の重合時間と、目的とする規格の物性値のＰＴＦＥを与える乳化重合用パラフィンワックス、それを用いたＴＦＥの乳化重合方法およびその不規則な重合を防止する方法を提供することにある。【解決手段】テトラフルオロエチレンを重合開始剤、パラフィンワックスおよび乳化剤の存在下に乳化重合するに際し、パラフィンワックスから由来する還元性物質の量が当該重合系内において重合開始剤に対して６０モル％以下になるように維持することを特徴とするテトラフルオロエチレンの乳化重合方法。【選択図】なし【特許請求の範囲】
【請求項１】
テトラフルオロエチレンを、重合開始剤、還元性物質の含有量が１００ppm以下であるパラフィンワックスおよび乳化剤の存在下に、乳化重合することからなるテトラフルオロエチレンの乳化重合方法。
【請求項２】
テトラフルオロエチレンを重合開始剤、パラフィンワックスおよび乳化剤の存在下に乳化重合するに際し、パラフィンワックスから由来する還元性物質の量が当該重合系内において重合開始剤に対して６０モル％以下になるように維持することを特徴とするテトラフルオロエチレンの乳化重合方法。
【発明の詳細な説明】
【技術分野】
【０００１】
本発明は、パラフィンワックスを用いたテトラフルオロエチレンの乳化重合方法に関する。
【背景技術】
【０００２】
テトラフルオロエチレン（以下、ＴＦＥということもある）の乳化重合によりポリテトラフルオロエチレン（以下、ＰＴＦＥということもある）を得るには、一般に、ＴＦＥを乳化剤および分散安定剤の存在下に、水中で乳化重合することによって製造される。分散安定剤としては、例えばパラフィンワックスが用いられる。一般に市販されているパラフィンワックスを乳化重合に用いた場合に、種々の問題が生じることがあった。例えば、重合に要する時間が長くなったり、重合をしなかったりする。また、乳化重合によって得られたＰＴＦＥは、粒子径など所定規格の物性値が得られ難く、そのため、例えば成形する時に、ペースト押出における押出圧が目的とする規格から外れ、商品価値を失することがあった。
【特許文献１】特開平０１−２８２２２７号公報
【特許文献２】特開昭５４−１１０９９２号公報
【特許文献３】特開昭６３−１３７９０６号公報
【特許文献４】特開昭６１−０１６９０７号公報
【発明の開示】
【発明が解決しようとする課題】
【０００３】
本発明の目的は、一定の重合時間と、目的とする規格の物性値のＰＴＦＥを与える乳化重合用パラフィンワックス、それを用いたＴＦＥの乳化重合方法およびその不規則な重合を防止する方法を提供することにある。
【課題を解決するための手段】
【０００４】
ＴＦＥの乳化重合にあって、本発明者らは、パラフィンワックスに含まれる還元性物質の影響で所定量のＰＴＦＥが得られるのに要する時間にバラツキがみられ、還元性物質の量が多くなるほど、重合時間が長くなること、所定物性値のＰＴＦＥが得られ難くなることなどに着目し、種々検討の結果、本発明を完成したものである。
本発明は還元性物質の含有量が１００ppm以下であるテトラフルオロエチレンの乳化重合用パラフィンワックスを提供する。
【０００５】
さらに、本発明は、テトラフルオロエチレンを重合開始剤、パラフィンワックスおよび乳化剤の存在下に乳化重合するに際し、前記のワックスを用いるテトラフルオロエチレンの乳化重合方法を提供する。
加えて、本発明は、テトラフルオロエチレンを重合開始剤、パラフィンワックスおよび乳化剤の存在下に乳化重合するに際し、パラフィンワックスから由来する還元性物質の量が当該重合系内において重合開始剤に対して６０モル％以下になるように維持することを特徴とするテトラフルオロエチレンの乳化重合方法を提供する。
さらに加えて、本発明は、前記の乳化重合方法により不規則な重合を防止する方法をも提供する。
【発明の効果】
【０００６】
本発明によれば、一定のＴＦＥ重合時間と、目的とする規格どおりの物性値のＰＴＦＥが得られる。
【発明を実施するための最良の形態】
【０００７】
本発明の乳化重合用パラフィンワックスには、パラフィンおよびパラフィンの安定化のための還元性物質を含んで成る。
パラフィンは、具体的には、炭素数１５以上、炭素数４５以下の飽和炭化水素の混合物であって、融点が通常１０℃〜６５℃の範囲にあるものである。
【０００８】
還元性物質は、パラフィンの安定剤として機能する。還元性物質は、通常、不飽和結合を有する化合物であってよい。還元性物質は、例えば、ヒドロキシベンゼン系化合物、アミン系化合物などあって、より具体的には、ヒドロキシベンゼン系化合物としては、２,６−ジ−ｔ−ブチル−ｐ−クレゾール（ＢＨＴ)、ヒドロキノン、２,２'−メチレンビス(４−メチル−６−ｔ−ブチルフェノール)、２,２'−メチレンビス(４−エチル−６−ｔ−ブチルフェノール)、４,４'−ブチリデンビス(３−メチル−６−ｔ−ブチルフェノール)、４,４'−チオビス(３−メチル６−ｔ−ブチルフェノール)、テトラキス[メチレン(３,５−ジ−ｔ−ブチル−４−ヒドロキシフェニル)プロピオネート]メタン、ｎ−オクタデシル−３−(４'−ヒドロキシ−３',５'−ジ−ｔ−ブチル−フェニル)プロピオネート、２,４−ビス−オクチル−チオ−６−(４−ヒドロキシ−３,５−ジ−ｔ−ブチルアニリノ−１,３,５−トリアジン)、トリス(３,５−ジ−ｔ−ブチル−４−ヒドロキシフェニル)イソシアヌレート、アミン系化合物としては、４−ベンゾイルオキシ−２,２,６,６−テトラメチルピペリジンおよびビス（２,２,６,６−テトラメチル−４−ピペリジン）セパゲイトである。
【０００９】
本発明において、パラフィンワックス中に存在する還元性物質の定量は、ＫＭnＯ４を用いる退色法によって行える。
還元性物質がＢＨＴおよびヒドロキノンのようなベンゼン核を有する場合には、パラフィンワックス中に存在する還元性物質はＵＶ(紫外線)吸収スペクトルによって定量することもできる。
両定量法とも、測定結果はよく一致する。
【００１０】
本発明にあって、パラフィンワックスはＴＦＥの乳化重合において分散安定剤として使用される。この乳化重合において、パラフィンワックスから由来する還元性物質の量が重合系内において重合開始剤に対して６０モル％以下（例えば、５〜６０モル％)、好ましくは５０モル％以下、特に３０モル％以下になるように維持する。
【００１１】
ＴＦＥの乳化重合の方法の一例は次のとおりである。
乳化重合はオートクレーブに脱イオン水を仕込み、水溶性含フッ素分散剤およびパラフィンワックスを加え、６５〜９５℃に加温しながらＮ２ガスおよびＴＦＥガスで系内を置換して酸素を除いた後、ＴＦＥガスで所定の内圧６〜２０kg／cm２Ｇに加圧して攪拌を行なう。
【００１２】
次に重合開始剤オートクレーブに導入し反応を開始させる。反応は加速的に進行するがオートクレーブ内の内圧は常に所定の圧力に保つようにＴＦＥを連続的に供給する。要すれば重合開始剤を追加する。反応で消費されたＴＦＥが所定量に達した時に攪拌およびモノマー供給を停止し、直ちにオートクレーブ内のガスを常圧まで放出し重合を終了させる。
【００１３】
ここで、本発明において、ＴＦＥはＴＦＥ自体のほかにＰＴＦＥの変性用モノマーをも意味し、ＰＴＦＥはＰＴＦＥ自体のほかに上記ＰＴＦＥの変性用モノマーで変性された変性ＰＴＦＥをも意味する。
ＰＴＦＥの変性用モノマーとしては、Ｘ(ＣＦ２)ｎＯＣＦ＝ＣＦ２（式中、Ｘは水素、フッ素または塩素を、ｎは１〜６の整数を表す）またはＣ３Ｆ７(ＯＣＦ２ＣＦ２ＣＦ２)ｍ(ＯＣＦ(ＣＦ３)ＣＦ２)ｌＯＣＦ＝ＣＦ２（式中、ｍおよびｌは０〜４の整数を表す。ただし、これらが同時に０となることはない。）で示されるフルオロアルキルビニルエーテル、ＣＦ３−ＣＦ＝ＣＦ２、ＣＦ２＝ＣＦＨ、ＣＦ２＝ＣＦＣl、ＣＦ２＝ＣＨ２、ＲfＣＹ＝ＣＨ２（式中、Ｒfは直鎖状または分枝状の炭素数３〜２１のポリフルオロアルキル基、Ｙは、水素原子またはフッ素原子である。）など、ＴＦＥ以外の含フッ素不飽和モノマーが挙げられ、通常これらはＴＦＥに対して３０重量％以下の量で加えられる。
【００１４】
重合開始剤は過硫酸アンモニウム、過硫酸カリウム等の過硫酸塩、ジサクシニックアシドパーオキシド、ジグルタリックアシドパーオキシド等の水溶性有機過酸化物またはこれらの混合物が使用される。使用量は過硫酸塩の場合、水性媒体に対して２〜３００ppm、好ましくは２〜２００ppmである。ジサクシニックアシドパーオキシドの場合、水性媒体に対し２０〜１０００ppm、好ましくは４０〜３００ppmである。上記過酸化物に亜硫酸ナトリウム、酸性亜硫酸ナトリウム等の還元剤を加えてレドックス系にすることもできる。
【００１５】
水溶性含フッ素分散剤としては、例えば、一般式、
Ｘ(ＣＦ２)ａＣＯＯＨ
(式中、ＸはＨ、ＦまたはＣl原子、aは６〜１２の整数)、
Ｃl(ＣＦ２ＣＦＣl)ｂＣＦ２ＣＯＯＨ
(式中、bは２〜６の整数)、
(ＣＦ３)２ＣＦ(ＣＦ２ＣＦ２)ｃＣＯＯＨ
(式中、cは２〜６の整数)、
Ｆ(ＣＦ２)ｄＯ(ＣＦ(Ｙ)ＣＦ２Ｏ)ｅＣＦ(Ｙ)ＣＯＯＨ
(式中、ＹはＦまたはＣＦ３、dは１〜５の整数、eは１〜５の整数)
などで表わされる化合物およびそれらのアンモニウム塩、またはアルカリ金属塩(たとえば、カリウム塩、ナトリウム塩)等を使用することができる。とくに一般式ＣｎＦ２ｎ−１ＣＯＯＸまたはＣ３Ｆ７Ｏ(ＣＦ(ＣＦ３)ＣＦ２Ｏ)ｍＣＦ(ＣＦ３)ＣＯＯＸ(式中、nは６〜９、ｍは１〜２の整数、Ｘはアンモニウム基またはアルカリ金属を表す)なる化合物を用いるのが好ましい。
【００１６】
水溶性含フッ素分散剤の使用量は反応の際の水性媒体に対し、０.０３〜０.３重量％、好ましくは０.０５〜０.２重量％である。
【００１７】
本発明において、パラフィンワックスは、実質的に反応に不活性な分散安定剤として機能する。パラフィンワックスの量は、水性媒体に対して、０.１〜１０重量％、好ましくは、１〜１０重量％である。
重合中のpＨを調整するために緩衝剤として、例えば炭酸アンモニウム、リン酸アンモニウムなどを加えてもよい。
重合温度は１０〜９５℃の広範囲で選択可能である。しかし、重合開始剤である過硫酸塩や水溶性有機過酸化物を単独または混合して使用する場合、６０〜９０℃が適当である。開始剤が過硫酸塩と亜硫酸ソーダ、あるいはジサクシニックアシドパーオキシドと還元鉄のようなレドックス系の場合にはより低温域を選択することができる。
【００１８】
重合は、ふつうＴＦＥ自体のガス加圧下に行われ、特に制限はないが、６〜４０kg／cm２の範囲に保ちながら進行させる。通常、重合中は一定圧力に保たれる。
【００１９】
重合の終了は、ＰＴＦＥ濃度が２０〜４５重量％になった時点でモノマーを系外に放出し、攪拌を停止することで行う。その後、ＰＴＦＥの液状分散液(ポリマーラテックスまたは単にラテックスと呼ぶこともある)をオートクレーブから取り出し、次の工程、即ち凝析と乾燥工程に移す。
凝析は、通常このポリマーラテックスを水で１０〜２０重量％のポリマー濃度になるように希釈し、場合によってはpＨを中性またはアルカリ性に調整した後、攪拌機付きの容器中で反応中の攪拌よりも激しく攪拌して行う。この時メタノール、アセトンなどの水溶性有機化合物、硝酸カリウム、炭酸アンモニウムなどの無機塩や塩酸、硫酸、硝酸などの無機酸などを凝析剤として添加しながら攪拌を行ってもよい。
【００２０】
乾燥は、通常凝析で得られた湿潤粉末をあまり流動させない状態、好ましくは静置の状態を保ち、真空、高周波、熱風などの手段を用いて行う。乾燥温度は１０〜２５０℃、好ましくは１００〜２００℃である。
【００２１】
本発明で得られるＰＴＦＥは上記凝析、乾燥を行って、通常、ファインパウダー（以下、粉末ということもある）として使用する以外に、ポリマー粒子が液状媒体中に分散したラテックスとして利用する用途にも適している。たとえば、重合後のＰＴＦＥ水性分散液にノニオン界面活性剤を加えて安定化してさらに濃縮し、また場合によっては有機または無機の充填剤を加えて、塗料とする。該塗料を金属またはセラミックス表面に被覆すれば、光沢や平滑度、耐摩耗性にすぐれた表面が得られ、ロールや調理器具などへの塗装、ガラスクロス含浸加工などに適している。
【実施例】
【００２２】
以下、実施例を示し、本発明を具体的に説明する。
【００２３】
なお、本発明、または以下の実施例において、パラフィンワックス中のＢＨＴ濃度、およびＰＴＦＥの物性は次のようにして測定した。
パラフィンワックス中のＢＨＴ濃度：
パラフィンワックス中のＢＨＴ濃度は、パラフィンをｎ−ヘキサンに溶解させ、その溶液について紫外分光光度計により波長２４０〜３４０ｎｍにおける最大吸光度を測定し、ついで予め求めておいたＢＨＴ（ｎ−ヘキサン溶液）の分子吸光係数から常法により換算し、決定する。
ＰＴＦＥの平均一次粒径:
ＰＴＦＥの平均一次粒径は、ＰＴＦＥ水性分散液の透過型電子顕微鏡写真（倍率：２００００倍）からＰＴＦＥ粒子の定方向径を測定し決定する。
【００２４】
ＰＴＦＥの数平均分子量（比重(Ｓ.Ｇ.)から計算）:
本発明において数平均分子量（Ｍｎ）はＰＴＦＥの比重（Ｓ.Ｇ.）をまず測定し、その値から次式によって求める。
log１０Ｍn＝28.524−9.967×(0.9822×Ｓ.Ｇ.＋0.04864)
ＰＴＦＥのＳ.Ｇ.の求め方は次の方法によって行う。即ち、２３〜２５℃に調温した雰囲気中でＰＴＦＥ試料粉末５ｇを断面が直径３２mmの円形である金型中で２００kg／cm２の圧力で圧縮し、ＰＴＦＥ試料の予備成形品を得、ついで、これを金型から取り出して３８０℃の空気炉に入れ、３０分間焼成したのち、７０℃／hrの冷却速度で３００℃まで冷却し、炉より取り出して室温中で放冷し、ＰＴＦＥ試料成形品とする。Ｓ.Ｇ.はこの成形品の空気中の重さを分子とし、同体積の２３℃の水の重さを分母として両者の比を求めた値である。
【００２５】
実施例１
ステンレス製アンカー型攪拌翼と温度調節用ジャケットを備え、内容量が５Ｌのステンレス鋼(ＳＵＳ３１６)製オートクレーブに、脱イオン水３Ｌ、m.p.５６℃の固形パラフィンワックス１２０gおよびパーフルオロオクタン酸アンモニウム３gを仕込んだ。固形パラフィンワックスはＢＨＴを２０ppmの量で含有しており、重合系中のＢＨＴ含有量は１.１×１０−５モルであった。７０℃に加温しながら窒素ガスで３回、ＴＦＥガスで２回系内を置換して酸素を除いた後、ＴＦＥガスで内圧を７kg／cm２Ｇにして攪拌を２５０rpm、内温を７０℃に保った。
【００２６】
次に、５mlの水に１７mg（７.７ｘ１０−５モル）の過硫酸アンモニウム(ＡＰＳ)を溶かした水溶液をＴＦＥで圧入し、オートクレーブ内圧を８kg／cm２Ｇにした。反応は加速的に進行するが、反応温度は７０℃、攪拌は、２５０rpmに保つようにした。ＴＦＥは、オートクレーブの内圧を常に８±０.５kg／cm２Ｇに保つように連続的に供給した。
反応は１.３kgのＴＦＥモノマーが消費された時点で、攪拌およびモノマー供給を停止、直ちにオートクレーブ内のガスを常圧まで放出し、終了させた。重合には１０時間が必要であった。
得られたＰＴＦＥ水性分散液を凝析、洗浄の後、１４０℃で１６時間乾燥した。乾燥後、取得された粉末は１.３kgであった。
ＰＴＦＥ水性分散液中のＰＴＦＥの平均一次粒径を求め、また、ＰＴＦＥ粉末のＳ.Ｇ.を求めて、数平均分子量を計算した。結果を表１に示す。
【００２７】
実施例２〜３および比較例１
パラフィンワックス中に含まれるＢＨＴの濃度を表１に示す値にする以外は、実施例１と同様の手順を繰り返した。１.３ｋｇの粉末を得るためには、表１に示す時間が必要であった。実施例１と同様にして平均一次粒径および数平均分子量を求め、結果を表１に示す。
【００２８】
【表１】
2006322011.tif 000002
【００２９】
表１から、ＢＨＴが高濃度（比較例１の場合）であると、次のような不都合があることがわかる。
１)  ＴＦＥの重合時間が異常に長くなる。
２)  ＰＴＦＥの平均一次粒径、分子量が大きくなってしまう。したがって、これを凝析、乾燥し、ＰＴＦＥ粉末を得た際、目的とする規格の二次粒径にするのが難しく、例えばペースト押し出し成形時の押し出し圧が規格はずれになり、商品価値を失する結果となる。